(57)【特許請求の範囲】
【請求項１】
担体が、アミノ基を有する多糖類および極性溶媒で被覆処理され、前記極性溶媒を含むたばこフィルター用素材。
【請求項２】
担体が、トウ構造の担体である請求項１記載のたばこフィルター用素材。
【請求項３】
アミノ基を有する多糖類がキトサンである請求項１記載のたばこフィルター用素材。
【請求項４】
担体１００重量部に対して、アミノ基を有する多糖類２〜２０重量部を含む請求項１記載のたばこフィルター用素材。
【請求項５】
極性溶媒が、水およびアルコール類から選択された少なくとも１種のヒドロキシル基を有する溶媒である請求項１記載のたばこフィルター用素材。
【請求項６】
ヒドロキシル基を有する溶媒の割合が、アミノ基を有する多糖類のグリコース単位１モルに対して、ヒドロキシル基換算で、８モル以上である請求項５記載のたばこフィルター用素材。
【請求項７】
担体が、さらに、リン酸およびヒドロキシ酸から選択された少なくとも１種の酸性成分で被覆処理されている請求項１記載のたばこフィルター用素材。
【請求項８】
酸性成分の割合が、アミノ基を有する多糖類のグリコース単位１モルに対して、酸基換算で０．１〜３モルである請求項７記載のたばこフィルター用素材。
【請求項９】
担体がトウ構造の担体であり、（i）平均脱アセチル化度７０％以上のキトサンを、前記担体１００重量部に対して３〜１５重量部、（ii）ヒドロキシル基を有する溶媒を、前記キトサンのグリコース単位１モルに対してヒドロキシル基換算で９モル以上、および（iii）モノヒドロキシＣ２−６アルカンモノカルボン酸を、前記キトサンのグリコース単位１モルに対して、カルボキシル基換算で０．５〜２モル含む請求項７記載のたばこフィルター用素材。
【請求項１０】
担体を、アミノ基を有する多糖類および極性溶媒を少なくとも含む溶液で被覆処理する請求項１記載のたばこフィルター用素材の製造方法。
【請求項１１】
担体を、アミノ基を有する多糖類、極性溶媒および酸性成分を含む溶液で被覆処理する方法であって、前記アミノ基を有する多糖類として、酢酸を１重量％の濃度で含む水溶液を溶媒とする１重量％の酢酸水溶液であるとき、２０℃の条件で、溶液粘度が１〜１０ｍＰａ・ｓのキトサンを用いる請求項１０記載の製造方法。
【請求項１２】
請求項１記載のたばこフィルター用素材で構成されたたばこフィルター。
【請求項１３】
請求項１記載のたばこフィルター用素材でたばこフィルターを構成することにより、前記たばこフィルターを通過するたばこ煙中のホルムアルデヒドを低減する方法であって、ニコチンおよびタールをそれぞれ保持率８０％以上に保持しつつ、ホルムアルデヒド保持率を６５％以下にする方法。
【請求項１４】
請求項１２記載のたばこフィルターを備えたたばこ。
【発明の詳細な説明】
【技術分野】
【０００１】
本発明は、ニコチンやタールなどの喫味成分を保持しつつ、アルデヒド類（特に、ホルムアルデヒド）を選択的に効率よく除去するのに有用なたばこフィルター用素材とその製造方法、並びにたばこフィルター用素材で構成されたたばこフィルター（およびたばこ）に関する。
【背景技術】
【０００２】
たばこ煙中の成分をろ過するための吸着体として種々の構成成分が提案されている。このような構成成分としては、酸性成分の吸着、ホルムアルデヒドの吸着などを目的としてアミン成分などの塩基性成分を添加するものが多く報告されている。例えば、特開昭５９−８８０７８号公報（特許文献１）、特開昭５９−１５１８８２号公報（特許文献２）、および特開昭６０−５４６６９号公報（特許文献３）には、活性炭素にポリエチレンイミンや蒸気圧が低い脂肪族アミンを添着させたタバコ煙フィルター用吸着剤を、特表２００２−５２８１０５号公報（特許文献４）および特表２００２−５２８１０６号公報（特許文献５）には、３−アミノプロピルシリルおよび関連原子団を共有結合したたばこフィルターを、特表２００３−５０５６１８号公報（特許文献６）にはアンモニウム塩を含む充填材を、特開昭５７−７１３８８号公報（特許文献７）には、タバコの風味を向上させるためアミノ酸を添加することをそれぞれ開示している。
【０００３】
しかし、上記のような塩基性成分の多く、特に合成高分子アミンは、分解や低分子量成分の残存により特有のアミン臭を呈することが多い。また、塩基性成分自体又はその中に含まれる揮発性物質は、揮発して人体に対して毒性を示すことが多い。なお、塩基性成分は、添着する際の液性を酸性側にすることにより、その揮発を抑制できるが、何らかの理由、例えば、他の塩基性物質との接触や加水分解などにより、遊離する虞がある。また、アミノ酸などは、多くの場合に結晶化し、揮発性も低いが、このような結晶状態では、吸着に対する活性が低く、十分な効果を期待できない。このように、通常の塩基性成分を用いた吸着体では、酸性物質やアルデヒドなどの除去にある程度有効であると考えられるものの、安全性やその効果に問題があり、たばこフィルター用吸着剤として実用的でなかった。【０００４】
一方、このような塩基性物質のうち、キチンやキトサンなどのキトサン誘導体は、結晶化や揮発を生じることがなく、また、人体に対しても安全であり、抗菌性を有することが知られている。例えば、特開平１１−１００７１３号公報（特許文献８）には、キトサンを含有し、滅菌率が２６％以上であるキトサン含有セルロースアセテート繊維が開示されている。この文献には、セルロースアセテートの溶剤にキトサンを所定の大きさ以下（最大粒子径３μｍ以下）に粉砕、分散させた分散液を添加又は混合する方法、直接キトサンを添加又は混合し、所定の分散条件によりキトサンの大きさを調整する方法などにより、キトサンを紡糸原液中に分散含有させることが記載されている。【０００５】
また、このようなキチンやキトサン誘導体を用いたたばこフィルターも提案されている。例えば、特開昭５３−１４２６００号公報（特許文献９）には、タバコフィルター素材に対してキチンもしくはキチン誘導体を３重量％以上の割合で含有するタバコフィルターが開示されている。この文献には、キチンはポリ−Ｎ−アセチル−Ｄ−グルコサミンであり、このキチンを含有させる方法として、キチンから得られる粉末を直接タバコフィルター素材に配合してもよくあるいはキチンを無水酢酸、ジクロル酢酸、メタンスルホン酸あるいはリチウム、カルシウム、マグネシウムの塩化物あるいは臭化物を含有するジメチルアセトアミド、ジメチルホルムアミド等の極性溶媒に溶解した後イソプロピルエーテル等の凝固液中に押出して繊維化あるいはフィルム化して得た繊維あるいはフィルムを配合してもよいことが記載されている。また、この文献には、キチンおよびキチン誘導体はその構造にアセチル基を所有するために、特にアセテートフィルターに配合した場合、アセテートのアセチル基との相乗効果によって独特の軽い香喫味をタバコに与えることが記載されており、具体的には、実施例において、タールの除去率が３４〜４１％、ニコチンの除去率が２８〜２９％であり従来品と同等もしくはそれ以上であったことが記載されている。【０００６】
特開昭６０−１６８３７３号公報（特許文献１０）には、キチン又はその誘導体（キチンのアセチルアミノ基の一部又は全部を脱アセチル化したキトサン、そのＯＨ基やＣＨ２ＯＨ基がエーテル化、エステル化、ヒドロキシエチル化あるいはＯ−メチル化された化合物など）からなる繊維を素材とするタバコ用フィルターが開示されている。この文献には、前記繊維を製造する方法として、キチン又はその誘導体を溶剤に溶かしてドープとなし、このドープを湿式紡糸して繊維化する方法が好ましく用いられることが記載されている。この文献のたばこフィルターは、トリアセチルセルロースやレーヨンを素材としたフィルターに比べて使用中にタールやニコチンを吸着しやすく、従来のものに比べて１．５〜２倍以上の吸着付着能力を有している。【０００７】
特開昭６２−１１１６７９号公報（特許文献１１）には、喫煙時における煙中の変異原物質を除去するために、多糖類イオン交換体や粉末状多糖類（セルロース、アガロース、アミロース、キチン、キトザンなど）を含有するたばこ用フィルター材が開示されている。この文献には、多糖類イオン交換体や粉末状多糖類をたばこ本体のフィルタとして、またアセテートフィルタの空間に分散またははさみ混む形状で使用できることが記載されている。【０００８】
特開平７−３１４５２号公報（特許文献１２）には、キチンまたはキトサンを５〜１００重量％を有するたばこ用フィルターが開示されている。この文献には、キチン・キトサンは、例えば、酢酸、コハク酸、安息香酸、フタル酸、酒石酸、リンゴ酸、クエン酸などのカルボン酸、グリシン、グルタミン酸、フェニルアラニンなどのアミノ酸、燐酸、硼酸などの無機酸、または、有機もしくは無機多価酸の部分エステル等と塩を形成してもいてもよいことが記載されている。また、この文献には、キチン・キトサンは、キチン・キトサン溶液を、例えば、シリカ、アルミナ、アルミノシリケート、ジルコニア、活性炭あるいは、レーヨン、綿、木材パルプなどのセルロース、デンプン、ゼラチン、カゼインなどの蛋白質、または、セルロースアセテート、ポリエチレン、ポリエステル、ナイロンなどの合成樹脂等の粉末もしくは繊維から成る基体に含浸させた後に乾燥して用いてもよいことが記載されている。この文献に記載のフィルターでは、たばこ煙中のニコチン・タールやアルデヒド類などの有害成分を効果的に吸着捕集できる。なお、前記キチン・キトサン溶液を使用する具体的な方法として、実施例５では、脱脂綿８０ｍｇをキチン・キトサン（脱アセチル化度５０％）の１％水溶液に浸した後に真空乾燥し、２０ｍｇのキチン・キトサンが含浸した脱脂綿１００ｍｇを紙筒に充填してフィルタチップを形成し、ニコチン捕集率４８％、タール捕集率４５％、アクロレイン捕集率７２％のフィルターを得たことが記載されている。【０００９】
なお、従来、ニコチンやタールがタバコ煙中の主な有害成分と考えられ、ニコチンやタールのデリバリーに関心がもたれ、多くの国でニコチンとタールの表示義務が課せられている。しかし、ニコチンそのものは、タバコの嗜好成分であり、喫煙の満足感に直接関与すると考えられる。また、タールについても、タバコ煙成分中のタール成分を相対的に高いレベルで除去することは、香喫味を損なうために好ましいことではない。すなわち、タールやニコチンを含めた揮発性の低い煙成分を無差別に除去すると、味が軽くなるとともに満足感が得られなくなる。一方、アルデヒド類、特にホルムアルデヒドは、刺激的な臭いを有するだけでなく、最近アレルギーの原因物質のひとつとして注目されているように、健康上好ましくない物質であり、極力除去することが好ましい。【００１０】
従って、タバコ煙成分中のタールやニコチンの量を相対的に高いレベルに保ったまま、煙成分中のアルデヒド成分（特にホルムアルデヒド）のみを選択的に除去することが求められている。【００１１】
しかし、上記のようなキチンやキトサン誘導体を用いたばこフィルターは、比較的人体に対して安全である一方で、ホルムアルデヒドなどのアルデヒド類だけでなく、ニコチンやタールなどの物質も多く除去してしまうため、喫味（又は香喫味）を損なう。【００１２】
詳細には、キチンやキトサン誘導体などの粒子や繊維をたばこフィルターにそのまま用いた場合には、ホルムアルデヒドに対する選択吸着性は得られず、活性炭などと同様にホルムアルデヒドのみならず、タールやニコチンも多く吸着してしまう。その結果、タールやニコチンが少なくなり、喫煙者にとって喫味が物足りなくなり、喫煙者が意図しないうちに煙を深く吸い込んだり、また喫煙中に煙を吸い込む頻度が多くなったりする。【００１３】
さらに、キトサンなどはそれ自身が固く脆い物であり、キトサンの繊維からなるフィルターでは、フィルターから脱落したキトサン繊維が人体に吸い込まれ呼吸器（例えば、気管支の鞭毛）を傷つけたりする可能性もある。また、前記特許文献１２に記載されているように、たばこ用の煙フィルタとして常用されているセルロースアセテートのフィルターにキトサンの粒子を添加した場合でも、粒子が脱落し上記と同様に呼吸器（例えば、気管支の鞭毛）を傷つけたりする可能性がある。【００１４】
したがって、ホルムアルデヒドの選択吸着性を維持しつつ、タールやニコチンの吸着量が少ないたばこ煙用フィルターが求められていた。
特許文献１：特開昭５９−８８０７８号公報（特許請求の範囲）
特許文献２：特開昭５９−１５１８８２号公報（特許請求の範囲）
特許文献３：特開昭６０−５４６６９号公報（特許請求の範囲）
特許文献４：特表２００２−５２８１０５号公報（特許請求の範囲）
特許文献５：特表２００２−５２８１０６号公報（特許請求の範囲）
特許文献６：特表２００３−５０５６１８号公報（特許請求の範囲）
特許文献７：特開昭５７−７１３８８号公報（特許請求の範囲）
特許文献８：特開平１１−１００７１３号公報（特許請求の範囲、段落番号［００１２］）
特許文献９：特開昭５３−１４２６００号公報（特許請求の範囲、第２頁左上欄１行〜右上欄２行、実施例）
特許文献１０：特開昭６０−１６８３７３号公報（特許請求の範囲、第１頁右欄１６行〜第２頁右上欄１５行）
特許文献１１：特開昭６２−１１１６７９号公報（特許請求の範囲、第２頁左上欄１〜１７行）
特許文献１２：特開平７−３１４５２号公報（特許請求の範囲、段落番号［０００４］［０００６］、実施例）
【発明の開示】
【発明が解決しようとする課題】
【００１５】
従って、本発明の目的は、タールやニコチンなどの喫味（又は香喫味）成分を高レベルで保持しつつ、アルデヒド類（特に、ホルムアルデヒド）を効率よく除去（又は低減）できるたばこフィルター用素材を提供することにある。【００１６】
本発明の他の目的は、無臭かつ経口摂取しても安全で、アルデヒド類（特に、ホルムアルデヒド）を選択的に除去するのに有用なたばこフィルター用素材を提供することにある。【００１７】
本発明のさらに他の目的は、アルデヒド類（特に、ホルムアルデヒド）を選択的に除去できるたばこフィルター用素材を簡便にかつ効率よく製造する方法を提供することにある。【００１８】
本発明の別の目的は、喫味を損なうことなく、アルデヒド類（特に、ホルムアルデヒド）を選択除去できるたばこフィルターおよびこのたばこフィルターを備えたたばこを提供することにある。
【課題を解決するための手段】
【００１９】
本発明者らは、前記課題を達成するため鋭意検討した結果、担体（トウ構造の担体など）を、アミノ基を有する多糖類（キトサンなど）および極性溶媒（例えば、水、アルコールなどのヒドロキシル基を有する溶媒）で被覆処理したたばこフィルター用素材では、アミノ基を有する多糖類が乾燥時に自然に形成する水素結合を、極性溶媒により効率よく抑制又は阻害することにより、前記多糖類が有するアミノ基のアルデヒド類の吸着（又は吸収）性能を効率よく発現でき、その結果、アミノ基を有する多糖類のアミノ基に起因すると思われる化学的な吸着性能が発揮されるためか、タールやニコチンなどの喫味成分に比べて、アルデヒド類（特に、ホルムアルデヒド）を選択的に吸着できることを見出し、本発明を完成した。【００２０】
すなわち、本発明のたばこフィルター用素材（たばこ煙用フィルター素材）は、担体が、アミノ基を有する多糖類および極性溶媒で被覆処理され、前記極性溶媒を含む（又は極性溶媒が残存している）。前記担体は、トウ構造（フィルターロッド構造）の担体（例えば、トウ構造のフィルター）であってもよい。（又は前記フィルター素材は、トウ構造を有していてもよい。詳細には、前記フィルター素材は、フィラメントで構成され、トウ構造を有していてもよい）。なお、トウ構造とは、モノフィラメント繊維が、所定の束（例えば、３０００〜１０００００本程度の束）で主煙流の通気方向に引きそろえられることにより形成される構造（フィルター構造）である。前記アミノ基を有する多糖類は、キトサンであってもよく、前記たばこフィルター用素材は、担体１００重量部に対して、アミノ基を有する多糖類を２〜２０重量部程度含んでいてもよい。前記極性溶媒は、アミノ基を有する多糖類の水素結合の影響を緩和可能な溶媒であればよく、ヒドロキシル基を有する溶媒（例えば、水およびアルコール類から選択された少なくとも１種のヒドロキシル基を有する溶媒）であってもよい。このようなヒドロキシル基を有する溶媒の割合は、アミノ基を有する多糖類のグリコース単位１モルに対して、ヒドロキシル基換算で、８モル以上程度であってもよい。前記担体（又はたばこフィルター用素材）は、さらに、酸性成分（例えば、リン酸およびヒドロキシ酸から選択された少なくとも１種の酸性成分）で被覆処理されていてもよい。このような酸性成分（又は酸）の割合は、アミノ基を有する多糖類のグリコース単位１モルに対して、酸基換算で０．１〜３モル程度であってもよい。【００２１】
代表的な前記たばこフィルター用素材は、担体がトウ構造の担体であり、（i）平均脱アセチル化度７０％以上のキトサンを、前記担体１００重量部に対して３〜１５重量部、（ii）ヒドロキシル基を有する溶媒を、前記キトサンのグリコース単位１モルに対してヒドロキシル基換算で９モル以上、および（iii）モノヒドロキシＣ２−６アルカンモノカルボン酸を、前記キトサンのグリコース単位１モルに対して、カルボキシル基換算で０．５〜２モル含むたばこフィルター用素材などが含まれる。【００２２】
本発明のたばこフィルター用素材は、担体を、少なくともアミノ基を有する多糖類および極性溶媒を含む溶液（アミノ基を有する多糖類溶液）で被覆処理することにより得ることができる。代表的な方法では、担体を、アミノ基を有する多糖類、極性溶媒および酸性成分を含む溶液で被覆処理することによりたばこフィルター用素材を製造してもよい。このような製造方法において、アミノ基を有する多糖類は、低分子化されているのが好ましく、例えば、前記アミノ基を有する多糖類として、酢酸を１重量％の濃度で含む水溶液を溶媒とする１重量％の酢酸水溶液であるとき、２０℃の条件で、溶液粘度が１〜１０ｍＰａ・ｓ程度のアミノ基を有する多糖類（キトサンなど）を用いてもよい。【００２３】
本発明には、前記たばこフィルター用素材で構成されたたばこフィルターが含まれる。このようなたばこフィルターは、ホルムアルデヒドを効率よく選択除去できるので、本発明には、さらに、前記たばこフィルター用素材でたばこフィルターを構成することにより、前記たばこフィルターを通過（又は流通）するたばこ煙中のアルデヒド類（特に、ホルムアルデヒド）を低減する方法も含まれる。このような方法では、ニコチン、タールなどの喫味成分を高いレベルで保持でき、例えば、ニコチンおよびタールをそれぞれ保持率８０％以上（例えば、８５〜９８％程度）に保持しつつ、ホルムアルデヒド保持率を７０％以下［例えば、５〜６５％、好ましくは６５％以下（例えば、１０〜６０％）、さらに好ましくは５０％以下（例えば、１５〜４５％）程度］にすることができる。【００２４】
また、本発明には、前記たばこフィルターを備えたたばこも含まれる。【００２５】
なお、本明細書において、「キトサン」とは、キチン［β−１，４−ポリ−Ｎ−アセチル−Ｄ−グルコサミン、（Ｃ８Ｈ１３ＮＯ５）ｎ］を、濃アルカリ溶液と加熱するなどの方法で得られる脱アセチル化物で、β−１，４−ポリ−Ｄ−グルコサミンなる高分子構造を少なくとも有する化合物である。【００２６】
また、本明細書において、「アミノ基を有する多糖類溶液」とは、少なくともアミノ基を有する多糖類が、極性溶媒（および必要に応じてヒドロキシ酸）を含む系中に溶解した溶液であればよく、アミノ基を有する多糖類ではない非溶解性成分を含んでいてもよい。
【発明の効果】
【００２７】
本発明では、アミノ基を有する多糖類および極性溶媒（および必要に応じてヒドロキシ酸などの酸性成分）を組みあわせ、溶液の形態で担体（セルロールエステル繊維のトウ構造の担体など）を処理するので、タールやニコチンなどの喫味（又は香喫味）成分を高レベルで保持しつつ、アルデヒド類（特に、ホルムアルデヒド）を効率よく除去できる。また、本発明のたばこフィルター用素材（およびたばこフィルター）は、アミノ基を有する多糖類および水などの極性溶媒（および乳酸などの酸性成分）を使用するので、無臭かつ経口摂取しても安全で、アルデヒド類（特に、ホルムアルデヒド）を選択的に除去するのに有用である。このようなたばこフィルター用素材は、例えば、担体を、アミノ基を有する多糖類および極性溶媒（およびヒドロキシ酸などの酸性成分）を含む溶液に浸漬する方法などにより、簡便にかつ効率よく製造できる。そのため、本発明のたばこフィルター（たばこフィルター用素材で構成されたたばこフィルター）では、喫味を損なうことなく、アルデヒド類（特に、ホルムアルデヒド）を選択除去できる。
【発明の詳細な説明】
【００２８】
［たばこフィルター用素材］
本発明のたばこフィルター用素材（以下、単にフィルター素材、素材などということがある）は、担体が、アミノ基を有する多糖類および極性溶媒で被覆処理（以下、単に、処理ということがある）されており、少なくともアミノ基を有する多糖類および極性溶媒（および必要に応じて後述の保湿成分や酸性成分）を含有している。すなわち、本発明のたばこフィルター用素材は、アミノ基を有する多糖類で被覆されているとともに、前記極性溶媒の一部又は全部を含有している。このようなたばこフィルター用素材（詳細には、担体に被膜（又は皮膜）が形成されたたばこフィルター用素材）は、後述するように、通常、担体を、アミノ基を有する多糖類および極性溶媒を含む溶液（アミノ基を有する多糖類溶液）で処理することにより得ることができる。
【００２９】
（担体）
担体は、アミノ基を有する多糖類および極性溶媒（又はアミノ基を有する多糖類溶液）で処理できればよく、担体の形状（又は構造）に応じて、例えば、天然又は合成繊維｛例えば、セルロースエステル繊維（セルロースアセテート繊維など）、セルロース繊維［木材繊維（針葉樹、広葉樹などの木材パルプ繊維など）、種子毛繊維（例えば、リンターなどの綿花）、ジン皮繊維、葉繊維（例えば、マニラ麻、ニュージーランド麻など）など］、再生セルロース繊維（ビスコースレーヨン、銅アンモニアレーヨン、硝酸人絹など）、ポリエステル繊維、ポリウレタン繊維、ポリアミド繊維、ポリオレフィン繊維（ポリエチレン繊維、ポリプロピレン繊維など）など｝などの繊維（又は繊維状物質）、粒子状物質（例えば、活性炭、珪藻土、シリカゲル、アルミナ、酸化チタン、ジルコニア、ゼオライトなどの無機粒子、木屑、その他の天然又は合成高分子からなる粒子など）、蛋白質（ゼラチン、カゼインなど）などで構成できる。これらの担体の構成成分は、単独で又は２種以上組みあわせて担体を構成してもよい。
【００３０】
これらのうち、好ましい担体の構成成分としては、繊維（繊維状物質）、例えば、セルロースエステル繊維などが例示できる。セルロースエステル繊維において、セルロースエステルとしては、例えば、セルロースアセテート、セルロースプロピオネート、セルロースブチレートなどの有機酸エステル；硝酸セルロース、硫酸セルロース、燐酸セルロースなどの無機酸エステル；セルロースアセテートプロピオネート、セルロースアセテートブチレート、セルロースアセテートフタレート、硝酸酢酸セルロースなどの混酸エステル；およびポリカプロラクトングラフト化セルロースアセテートなどのセルロースエステル誘導体などが挙げられる。これらのセルロースエステルは、単独でまたは二種以上混合して使用してもよい。これらのうち、好ましいセルロースエステルには、有機酸エステル（例えば炭素数２〜４程度の有機酸とのエステル）、例えば、セルロースアセテート、セルロースプロピオネート、セルロースブチレート、セルロースアセテートプロピオネート、セルロースアセテートブチレートなどが含まれるが、特にセルロースアセテート（特にセルロースジアセテート）が好ましい。
【００３１】
セルロースエステルの重合度（粘度平均重合度）は、通常１０〜１０００（例えば５０〜１０００）、好ましくは５０〜９００（例えば１００〜８００）、さらに好ましくは２００〜８００程度であってもよい。
【００３２】
また、セルロースエステル（特にセルロースアセテート）の置換度（平均置換度）は、例えば、１〜３（例えば、１〜２．９）程度の範囲から選択でき、好ましくは１．５〜２．７、さらに好ましくは１．７〜２．６程度であってもよい。
【００３３】
担体を構成する繊維（例えば、セルロースエステル繊維）において、繊維長は、０．１ｍｍ〜５ｃｍ程度の範囲から選択でき、例えば、０．５〜３０ｍｍ（例えば、１〜２５ｍｍ）、好ましくは２〜２０ｍｍ、さらに好ましくは３〜１５ｍｍ（例えば、５〜１０ｍｍ）程度であってもよい。また、繊維の繊維径は、例えば、０．０１〜１００μｍ、好ましくは０．５〜８０μｍ、さらに好ましくは１〜５０μｍ程度であってもよい。
【００３４】
なお、セルロースエステル繊維などの繊維（例えば、フィルタートウを構成するフィラメント又は繊維）は、捲縮繊維又は非捲縮繊維であってもよく、特に捲縮繊維であるのが好ましい。
【００３５】
また、粒子状物質（又は粉粒状物質）において、平均粒径は、例えば、０．１〜６００μｍ、好ましくは１０〜５００μｍ、さらに好ましくは２０〜２５０μｍ、通常２００〜５００μｍ程度であってもよい。
【００３６】
担体の形状（又は構造）は、その構成成分（繊維、粒子など）に応じて適宜選択でき、繊維状、粒子状（又は粉粒状）などの構成成分そのものの形状であってもよく、毛状、織布状、不織布状、トウ構造（又はトウ状又はフィルターロッド構造、例えば、捲縮繊維のトウ構造）、抄紙状（又は紙状又は抄紙構造）、シート状、造粒物などのいずれの形状であってもよい。なお、抄紙構造の担体は、前記繊維を切断した上でステープルとして、乾式および湿式の不織布の製造方法でシート状にしたり、上記ステープルを叩解パルプを混同したスラリーとしたうえで、抄紙することで得られる。
【００３７】
また、担体は、予め成形されたフィルター（例えば、セルロースアセテートなどのセルロースエステル捲縮繊維トウ構造のフィルターなど）であってもよい。このような予め成形されたフィルター（又はフィルター状）の担体を用いると、被覆処理（および乾燥）後、そのままたばこフィルターとして使用することができる。
【００３８】
好ましい担体には、繊維で形成されたトウ状（又はトウ構造又はフィルターロッド構造）の担体［又は繊維で形成されたトウ構造のフィルター（フィルター担体）］が含まれる。すなわち、ニコチンやタールなどの浮遊微粒子は、たばこ煙、なかでも主流煙に多く存在している。このような浮遊微粒子は、フィブリル構造を有する繊維が担体に含まれている場合、フィブリルの部分で捕捉されやすい。そのため、フィブリル構造を有する担体では、ニコチンやタールの透過率が減少し、本発明の目的に適合しない虞がある。しかしながら、後述するトウ構造（トウ構造のフィルター）であれば、広義の高分子工学で定義されるモノフィラメント（実質的に無限長の連続長さを持ったマルチフィラメント）構造を有しており、フィブリルが少ないため、浮遊微粒子を捕捉せず、ニコチンやタールの透過性に優れる。
【００３９】
したがって、このような観点から、コットンリンターや脱脂綿（前記特開平７−３１４５２号公報の実施例３など）のような天然繊維や叩解パルプなどのフィブリル構造を持つ天然繊維からなるシート構造の担体（又はロッド）よりは、モノフィラメントから形成されるトウ構造（トウ構造のフィルタ状）の繊維束で構成された担体（又はロッド）が好ましい。
【００４０】
（トウ構造の担体又はトウ構造のフィルター担体）
前記のように、本発明において、最も好ましい担体はトウ構造の担体（特に、トウ構造のフィルタ担体）である。トウ構造（トウ構造フィルター）は、無限長をもつフィラメントからなるもので、慣用のフィルター素材（繊維）を紡糸（乾式、溶融又は湿式紡糸）することで形成できる。トウ構造（すなわち、モノフィラメントの集束構造）の担体を構成する繊維としては、前記例示の繊維、例えば、セルロース繊維、再生セルロース繊維（ビスコースレーヨン、銅アンモニアレーヨンなど）、セルロース誘導体繊維（セルロースエステル繊維など）、ポリエステル繊維、ポリウレタン繊維、ポリアミド繊維、ポリオレフィン繊維（ポリエチレン繊維、ポリプロピレン繊維など）などの合成繊維などが挙げられる。これらの繊維は単独で又は二種以上組み合わせて使用できる。
【００４１】
好ましい繊維には、セルロース繊維、セルロースエステル繊維などが含まれ、特に少なくともセルロースエステル繊維で構成された繊維が好ましい。セルロースエステル繊維としては、前記と同様の繊維、例えば、セルロースアセテート繊維、セルロースプロピオネート繊維、セルロースブチレート繊維などの有機酸エステル（例えば、炭素数２〜４程度の有機酸エステル）繊維；セルロースアセテートプロピオネート繊維、セルロースアセテートブチレート繊維などの混酸エステル繊維；およびポリカプロラクトングラフト化セルロースエステル繊維などのセルロースエステル誘導体などが例示される。好ましいセルロースエステル繊維には、例えば、セルロースアセテート繊維、セルロースプロピオネート繊維、セルロースブチレート繊維、セルロースアセテートプロピオネート繊維、セルロースアセテートブチレート繊維などが含まれ、特にセルロースアセテート繊維が好ましい。これらのセルロースエステル繊維も、単独でまたは二種以上組み合わせて使用できる。
【００４２】
トウ構造において、セルロースエステルの重合度（平均重合度、粘度平均重合度）は、例えば、５０〜９００、好ましくは２００〜８００程度の範囲であってもよい。また、セルロースエステルの置換度（平均置換度）は、例えば、１．５〜３．０程度の範囲から選択できる。
【００４３】
フィラメント（又は繊維）の断面形状は、特に制限されず、例えば、円形、楕円形、異形（例えば、Ｙ字状、Ｘ字状、Ｉ字状、Ｒ字状、Ｈ字状など）や中空状などのいずれであってもよいが、Ｙ字状、Ｘ字状、Ｉ字状、Ｒ字状、Ｈ字状などの多角形の異形繊維断面が好ましい。繊維径及び繊維長は、繊維の種類に応じて選択でき、例えば、繊維径０．０１〜１００μｍ、好ましくは０．１〜５０μｍ程度であってもよく、繊維長５０μｍ〜５ｃｍ、好ましくは１００μｍ〜３ｃｍ程度の範囲から選択する場合が多い。特に、フィルター状担体の場合には、フィルター又はフィルターの一部を構成する部分の長さに相当する長さ（３〜３０ｍｍ程度、例えば、１０ｍｍ、１４ｍｍなど）の繊維長を有することが好ましい。
【００４４】
繊維（セルロースエステル繊維など）の繊度は、例えば、１〜１６デニール、好ましくは１〜１０デニール程度の範囲から選択できる。セルロースエステル繊維などの繊維は、非捲縮繊維又は捲縮繊維のいずれであってもよいが、捲縮構造を有するモノフィラメント（捲縮繊維）がより好ましい。
【００４５】
このようなトウ構造の担体（フィルター状担体）は、繊維を、例えば、３，０００〜１，０００，０００本（例えば、３，０００〜１００，０００本）、好ましくは５，０００〜１００，０００本程度の繊維（特にセルロースエステル繊維）の単繊維（フィラメント）を束ねる（集束する）ことにより形成されたトウ（繊維束）の形態である。
【００４６】
トウ構造の担体（又はフィルター）の場合は、アミノ基を含有する多糖類（例えば、キトサン）で処理したフィラメントと未処理のフィラメントとを混合し集束して担体（又はフィルター）を形成することもできる。このような未処理のフィラメントの材質にセルロースエステル（好ましくはセルロースアセテート）を用いれば、喫味のうえでも有利であり、ホルムアルデヒド類の低減率とタール、ニコチンの残存率を調整することも可能である。
【００４７】
（アミノ基を含有する多糖類）
本発明において用いられるアミノ基を含有する多糖類としては、グルカン誘導体であって、置換基にアミノ基を有する（保有する）ものであれば特に限定されないが、代表的なものとしてはキトサンが挙げられる。
【００４８】
キトサンは、前記のように、キチンのアセチル基の少なくとも一部が脱アセチル化されていればよく、キトサンの脱アセチル化度（平均脱アセチル化度）は、例えば、２０％以上（例えば、３０〜１００％程度）、好ましくは４０％以上（例えば、５０〜９９％程度）、さらに好ましくは６０％以上（例えば、６５〜９８％程度）であってもよい。
【００４９】
本発明で使用するキトサンは、通常、アルデヒド類（特に、ホルムアルデヒド）の選択除去率を高めるため、比較的高い脱アセチル化度を有している（すなわち、多くのアミノ基を有している）場合が多い。すなわち、高い脱アセチル化度を有するキトサンは、キチンなどに比べて多くのアミノ基を持っており、アルデヒド類（特に、ホルムアルデヒド）の選択除去効果に優れている。
【００５０】
そのため、キトサンの脱アセチル化度（平均脱アセチル化度）は、例えば、６０％以上（例えば、６５〜１００％程度）、好ましくは７０％以上（例えば、７５〜９９％程度）、さらに好ましくは８０％以上（例えば、８５〜９８％程度）であってもよい。なお、キトサンにおいて「脱アセチル化度」とは、キトサンのアセチル基をＡ１モル、キトサンの脱アセチル基（すなわちアミノ基）をＡ２モルとするとき、下記式で表される。このような脱アセチル化度は、例えば、１Ｈ−ＮＭＲ、１３Ｃ−ＮＭＲなどで分析することができる。
【００５１】
Ａ２／（Ａ１＋Ａ２）×１００（％）
また、キトサンの塩基解離定数ｐＫｂは、例えば、２５℃において、５．５以上（例えば、６〜１２程度）、好ましくは６以上（例えば、６．３〜１０程度）、さらに好ましくは６．５以上（例えば、６．８〜９程度）であってもよく、より一層高いアルデヒド（特に、ホルムアルデヒド）除去率を得るためには、通常、７以上（例えば、７．３〜１１程度）、好ましくは７．５以上（例えば、７．８〜１０程度）、さらに好ましくは８以上（例えば、８．５〜９．５程度）であってもよい。
【００５２】
なお、前記キトサンは、誘導体化されたキトサン誘導体であってもよい。このようなキトサン誘導体としては、例えば、キトサン塩（例えば、ピロリドンカルボン酸塩、乳酸塩、アルギン酸塩などのカルボン酸塩）、ヒドロキシル化キトサン［ヒドロキシプロピルキトサンなどのヒドロキシルアルキル基（ヒドロキシエチル基、ヒドロキシプロピル基など）により保護（又は置換）されたキトサン、グリセリル化キトサンなど］、カチオン化キトサンなどが挙げられる。また、キトサン誘導体には、キトサンの骨格を構成するＯＨ基やＣＨ２ＯＨ基が、保護基（又は置換基）、例えば、アルキル基（メチル基などのアルキル基など）、エステル基（又はアシル基、例えば、アセチル基など）などで保護又は置換されたキトサンなども含まれる。
【００５３】
このようなキトサン誘導体のうち、キトサン塩、ヒドロキシル化キトサン、カチオン化キトサンなどは、極性溶媒［水、水性溶媒（アルコールなど）など］に可溶である場合が多く、後述のキトサン溶液を効率よく調製できる。
【００５４】
アミノ基を有する多糖類（特に、キトサン）の重合度（平均重合度、粘度平均重合度）は、１０〜５０００（例えば、５０〜４０００）程度の範囲から選択でき、例えば、１００〜３０００、好ましくは２００〜２０００、さらに好ましくは３００〜１５００（例えば、４００〜１０００）程度であってもよい。
【００５５】
なお、キトサンなどの通常のアミノ基を有する多糖類は、上記のように通常、高い重合度を有し、低濃度（例えば、１重量％濃度程度）であっても、比較的大きい溶液粘度を有しており、高濃度の溶液を調製するのが困難な場合があり、このような高い重合度の多糖類を用いて担体を処理する場合、アミノ基を有する多糖類の担体に対する必要な添着量（被覆量）が得られなくなる虞がある。
【００５６】
そのため、本発明では、アミノ基を有する多糖類として、アミノ基を有する多糖類溶液（例えば、水溶液）における溶液粘度が小さいものを使用してもよい。このようなアミノ基を有する多糖類は、酢酸を１重量％の濃度で含む水溶液を溶媒とする１重量％の酢酸水溶液であるとき、２０℃の条件で、溶液粘度が、例えば、３０ｍＰａ・ｓ以下（例えば、０．１〜２０ｍＰａ・ｓ）、好ましくは０．５〜１５ｍＰａ・ｓ、さらに好ましくは１〜１０ｍＰａ・ｓ（例えば、３〜７ｍＰａ・ｓ）程度に低分子量化されたアミノ基を有する多糖類（キトサンなど）であってもよい。また、このようなアミノ基を有する多糖類の重合度（平均重合度、数平均重合度）は、３〜１００、好ましくは４〜５０、さらに好ましくは５〜３０程度であってもよい。
【００５７】
このような低分子量化されたアミノ基を有する多糖類は、例えば、特開平３−２２０２０２号公報に記載の方法などを利用して、アミノ基を有する多糖類を予め低分子量化（又は解重合）することにより得ることができる。また、このような低分子量化された多糖類は、後述のリン酸やヒドロキシ酸などの作用により、アミノ基を有する多糖類溶液において、低分子量化されてもよい。
【００５８】
本発明のたばこフィルター用素材において、アミノ基を有する多糖類の含有量（又は添着量）は、担体１００重量部に対して、３０重量部以下（例えば、１〜２５重量部）、好ましくは２０重量部以下（例えば、２〜２０重量部）、さらに好ましくは１５重量部以下（例えば、３〜１５重量部程度）、特に１０重量部以下（例えば、５〜１０重量部）程度であってもよい。アミノ基を有する多糖類の含有量が多すぎると、タールやニコチンの吸着量が大きくなる虞がある。
【００５９】
（極性溶媒）
本発明の特徴は、前記アミノ基を有する多糖類と極性溶媒とを組み合わせて担体を処理する点にある。アミノ基を有する多糖類は、アミノ基が水素結合を形成しているためか、塩基性又は求核性が弱く、粉粒状などの形状で担体に含有させても、アルデヒド（特にホルムアルデヒド）などの成分を有効に選択除去（吸着除去）できない。このため、本発明では、前記アミノ基を有する多糖類に極性溶媒を共存させることにより、前記アミノ基を有する多糖類のアミノ基が形成する水素結合を阻害し、アミノ基の水素結合の影響が緩和された状態又は生じない状態でアミノ基を有する多糖類を担体に保持させる。
【００６０】
このような極性溶媒は、アミノ基を有する多糖類の水素結合の影響を抑制又は緩和できる溶媒であればよく、通常、ヒドロキシル基を有する溶媒であってもよい。水も有力な極性溶媒である。このような極性溶媒は、たばこフィルター用素材に残存し、極めて緻密かつ硬質なキトサンを効率よく可塑化できるためか、アルデヒド（特に、ホルムアルデヒド）除去率を向上できる。なお、極性溶媒は溶媒成分であるが、後述する保湿成分も水酸基などを保有している場合は、極性溶媒と同様の機能を果たす場合がある。
【００６１】
極性溶媒としては、水、アルコール類［例えば、アルカノール（メタノール、エタノール、１−プロパノール、イソプロパノール、ｎ−ブタノール、２−ブタノール、イソブタノールなどのＣ１−４アルカノールなど）、シクロアルカノール（シクロヘキサノールなどのＣ４−１０シクロアルカノールなど）、アルカンジオール（エチレングリコール、プロピレングリコールなどのＣ２−４アルカンジオールなど）、アルカントリオール（グリセリンなど）、低分子量のポリアルキレングリコール（ジエチレングリコール、トリエチレングリコールなどのジ乃至テトラＣ２−４アルキレングリコールなど）など］、ケトン類（アセトン、メチルエチルケトン、メチルイソブチルケトンなどのジアルキルケトン類など）、エーテル類［セロソルブ類（メチルセロソルブ、エチルセロソルブ、ブチルセロソルブなど）、カルビトール類（カルビトールなど）、ジアルキレングリコールアルキルエーテル類（ジエチレングリコールジメチルエーテル、ジエチレングリコールジエチルエーテルなど）、グリコールエーテルエステル類（エチレングリコールモノメチルエーテルアセテート、プロピレングリコールモノメチルエーテルアセテート、セロソルブアセテート、ブトキシカルビトールアセテートなど）、環状エーテル類（ジオキサン、テトラヒドロフランなど）、ジアルキルエーテル類（ジエチルエーテルなど）など）］などが挙げられる。極性溶媒は、単独で又は２種以上組み合わせてもよい。
【００６２】
好ましい極性溶媒（特に、極性水性溶媒）は、アミノ基の水素結合の影響を緩和するという観点から、水、アルコール類［アルカノール、アルカントリオール（グリセリンなど）など］、セロソルブ類などのヒドロキシル基を有する溶媒が挙げられ、特に、少なくとも水で構成するのが好ましい。
【００６３】
特に、水と他の極性溶媒（特に水溶性の極性溶媒）とを組みあわせる場合、他の極性溶媒の沸点は、比較的高い沸点、例えば、１００℃以上（例えば、１２０〜５００℃程度）、好ましくは１５０℃以上（例えば、１８０〜４００℃程度）、さらに好ましく２００℃以上（例えば、２５０〜３５０℃程度）であってもよい。このような比較的高い沸点の極性溶媒としては、例えば、前記例示の極性溶媒のうち、アルカンジオール（エチレングリコール、プロピレングリコールなど）、アルカントリオール（グリセリンなど）などが挙げられる。
【００６４】
他の極性溶媒は、単独で又は２種以上組みあわせてもよく、２種類以上の他の極性溶媒を組み合わせて用いる場合には、少なくとも一種の極性溶媒の沸点が上記範囲（１００℃以上）であってもよい。このような比較的沸点が高い［さらに蒸気圧が高い（すなわち揮発し難い）］他の極性溶媒は、結局保湿成分として作用し、揮発し難いため、ホルムアルデヒド類の選択吸着性の経時変化を極力抑制することができ、ホルムアルデヒド類の選択吸着性に優れる皮膜を形成するのに有利である。
【００６５】
なお、水と他の極性溶媒［例えば、アルカンジオール、アルカントリオール（グリセリンなど）などの高沸点の極性溶媒］とを組みあわせる場合、水と他の極性溶媒との割合は、例えば、前者／後者（重量比）＝９９／１〜１／９９、好ましくは９５／５〜５／９５、さらに好ましくは９０／１０〜１０／９０（例えば、８５／１５〜１５／８５）程度であってもよい。
【００６６】
本発明のたばこフィルター用素材において、極性溶媒（特に少なくとも水）の含有量（又は残存量）は、極性溶媒の種類に応じて選択でき、例えば、担体１００重量部に対して、０．０１〜１００重量部（例えば、０．０５〜９０重量部）、好ましくは０．１〜８０重量部（例えば、０．５〜７０重量部）、さらに好ましくは１〜６０重量部（例えば、３〜５５重量部）、特に５〜５０重量部（例えば、８〜４０重量部）程度であってもよい。
【００６７】
なお、セルロースフィルタートウなどの繊維表面積の比較的大きな繊維では、未置換のグルコース水酸基（の残基）による水素結合なども期待できるので、通常の製造工程を経過すると、吸着水などを保有しうる。しかしながら、このような水分量は、担体１００ｍｇ当たりで多くても数ミリグラム（例えば、１〜３ｍｇ）程度であり、特に真空乾燥などを行った場合には、絶乾状態（ほぼ０）となる。
【００６８】
また、極性溶媒（特に少なくとも水）の含有量（又は残存量）は、極性溶媒の種類（ひいては、水素結合の影響の緩和能力）にもよるが、グリコース単位（キトサンではグルコース単位）１モルに対して、例えば、２モル以上（例えば、２．５〜１０００モル程度）、好ましくは３モル以上（例えば、４〜８００モル程度）、さらに好ましくは５モル以上（例えば、５．５〜５００モル程度）であってもよい。
【００６９】
特に、極性溶媒がヒドロキシル基を有する溶媒（水、アルコール類など）である場合、極性溶媒の含有量は、アミノ基を有する多糖類のグリコース（又は単糖類）単位１モルに対して、極性溶媒のヒドロキシル基換算で（又は極性溶媒全体のヒドロキシル基の総量で）、５モル以上（例えば、７〜８００モル程度）程度であればよく、例えば、８モル以上（例えば、８．５〜５００モル程度）、好ましくは９モル以上（例えば、９．３〜３００モル程度）、さらに好ましくは９．５モル以上（例えば、９．８〜２００モル程度）であってもよい。
【００７０】
なお、極性溶媒が、水と他の極性溶媒［例えば、アルカンジオール、アルカントリオール（グリセリンなど）などの比較的高沸点の極性溶媒］とを組みあわせる場合、極性溶媒（ヒドロキシル基を有する溶媒）の含有量は、アミノ基を有する多糖類のグリコース（又は単糖類）単位１モルに対して、極性溶媒のヒドロキシル基換算で（又は極性溶媒全体のヒドロキシル基の総量で）、例えば、５〜１００モル（例えば、５．５〜８０モル）、好ましくは６〜６０モル（例えば、７〜５０モル）、さらに好ましくは８〜４０モル（例えば、８．５〜３０モル）程度であってもよい。
【００７１】
（保湿成分）
本発明のたばこフィルター用素材は、さらに保湿成分を含んでいてもよい。すなわち、前記のように、本発明では、少なくとも極性溶媒を使用すればよいが、このような極性溶媒は、種類によっては、揮発しやすい場合があり、フィルタプラグおよびたばこの保管中に経時的にホルムアルデヒド類の除去性能が変化する虞がある。そこで、前記極性溶媒と、この極性溶媒（水など）に対して相溶性があり、非揮発性（又は高沸点）であって、極性溶媒の揮発を抑制可能な保湿成分（又は極性溶媒の保持成分）とを組みあわせてもよい。このような保湿成分を組み合わせて用いることにより、経時変化が少なく、かつホルムアルデヒド類の選択吸着性が優れる皮膜とすることができる。
【００７２】
保湿成分として、最も好適なのは、非揮発性であって、ヒドロキシル基を有し、水と相溶性がある保湿成分である。しかしながら、極性溶媒として、例えば、アルコールを用いる場合などには、保湿成分に水溶性はあまり要求されない。例えば、アミノ基を有する多糖類としてキトサン誘導体などを用いる場合には、誘導体の種類によりアルコール可溶となり、その場合であれば水溶性の保湿成分を用いる必要はない。保湿成分にとって好ましい性質は、水に限定されない極性溶媒に溶解し、その揮発を抑制することである。また、水酸基を有し、前記極性溶媒と同様に、アミノ基を有する多糖類の水素結合を阻害する能力があればより一層好ましい。保湿成分は、非揮発性（又は低蒸気圧かつ高沸点）であって、極性溶媒に対する相溶性があれば、低分子化合物であってもよく、高分子化合物であってもよい。高分子化合物としては、水溶性の多糖類も保湿成分に含めることができる。
【００７３】
なお、保湿成分は、極性溶媒に対する親和性が高く、場合によりヒドロキシル基などの極性基を有し、溶媒（極性溶媒）としても作用しうる成分であってもよい。
【００７４】
このような保湿成分としては、ポリグリセリン（ジグリセリン、トリグリセリンなど）、ヒドロキシル基又はエーテル結合（エーテル基）を有する合成高分子［ポリビニルアルコール、ポリアルキレングリコール（ポリエチレンオキシド、ポリプロピレンオキシド、ポリエチレンオキシド−ポリプロピレンオキシドなど）など］、天然高分子（ゼラチン、デキストリン、デンプンなど）、セルロース誘導体（ヒドロキシエチルセルロース、ヒドロキシプロピルセルロースなどのヒドロキシアルキルセルロース、エチルヒドロキシエチルセルロースなどのアルキル−ヒドロキシアルキルセルロースなどのヒドロキシル基を有するセルロース誘導体、カルボキシメチルセルロースなどのカルボキシアルキルセルロース、エチルセルロースなどのアルキルセルロースなどのセルロースエーテル類など）などが挙げられる。保湿成分は、単独で又は２種以上組みあわせてもよい。このような保湿成分は、極性溶媒との組合せにおいて、一層効率よくキトサンを可塑化する作用、又はキトサンとマトリックスを形成して、一旦煙成分を溶解した後キトサンに輸送する作用などを有しているためか、キトサンのアルデヒド吸着活性を一層向上できる。
【００７５】
保湿成分を使用した場合、保湿成分の含有量は、例えば、担体１００重量部に対して、０．１〜１００重量部、好ましくは０．５〜５０重量部、さらに好ましくは２〜３０重量部（例えば、４〜２０重量部）程度であってもよい。
【００７６】
また、保湿成分の含有量は、アミノ基を有する多糖類１００重量部に対して、１〜５０００重量部の範囲から選択でき、例えば、１０〜１０００重量部、好ましくは２０〜５００重量部、さらに好ましくは１００〜２００重量部程度であってもよい。
【００７７】
（酸性成分）
前記たばこフィルター用素材は、さらに酸性成分で被覆処理されていてもよい。すなわち、前記アミノ基を有する多糖類溶液は、酸性成分を含んでいてもよい。このような酸性成分を使用すると、前記極性溶媒に対して非溶解性の（又は溶解性に乏しい）アミノ基を有する多糖類であっても、効率よく極性溶媒に溶解できる。すなわち、前記アミノ基を有する多糖類が誘導体化され、極性溶媒（水など）に対する溶解性を有している場合には、酸性成分は必ずしも必要ではない。しかし、前記アミノ基を有する多糖類が、例えば、極性溶媒に対して非溶解性（又は難溶性）の多糖類である場合には、アミノ基を有する多糖類（キトサンなど）と酸性成分とを組み合わせて担体を処理することが好ましい。詳細には、前記アミノ基を有する多糖類（キトサンなど）は、緻密かつ硬質な物質であり、吸着性能を有効に発揮できない。そのため、アミノ基を有する多糖類（キトサンなど）を適当な溶媒に溶解して担体に含有させると、担体に付着するキトサンの表面積を大きくすることが考えられるが、アミノ基を有する多糖類（キトサンなど）は、通常、慣用の前記極性溶媒（水、アルコール類など）に溶解しない。
【００７８】
そこで、本発明では、通常、アミノ基を有する多糖類（キトサンなど）と、酸性成分とを組みあわせることにより、アミノ基を有する多糖類（キトサンなど）を溶解させた溶液の形態で担体を処理できる。このような溶液を用いた処理により、担体に対して均質にかつ高い表面積でキトサンを含有させることができ、少ない含有量であっても、ホルムアルデヒドなどの除去効率を向上できる。また、酸性成分（および極性溶媒）を、たばこフィルター用素材内に含有（又は残存）させることにより、アミノ基を有する多糖類を可塑化するとともに、極性溶媒の効果で、アミノ基を有する多糖類（キトサンなど）の水素結合の作用を抑制又は緩和できるためか、アルデヒド類（特に、ホルムアルデヒド）の除去に大きく関与するアミノ基を有する多糖類（キトサンなど）のアミノ基を有効に働かせることができ、前記多糖類のホルムアルデヒドなどの除去性能を向上させることができる。
【００７９】
本発明に用いる酸性成分としては、アミノ基を有する多糖類（キトサンなど）を極性溶媒に対して溶解可能（又は可溶）にする酸性成分（およびアルデヒド成分を選択除去できる酸性成分）であれば特に限定されず、酸基を有する成分、例えば、無機酸（塩酸、硫酸、リン酸など）、有機酸［脂肪族カルボン酸（例えば、酢酸などのアルカンカルボン酸など）、芳香族カルボン酸（安息香酸など）、ヒドロキシ酸など］などが挙げられる。酸性成分は、単独で又は２種以上組みあわせてもよい。なお、酸性成分としては、無臭又は低臭の成分を好適に用いることができる。
【００８０】
ヒドロキシ酸としては、芳香族ヒドロキシ酸（例えば、サリチル酸、マンデル酸など）などであってもよいが、通常、脂肪族ヒドロキシ酸であってもよい。このような脂肪族ヒドロキシ酸としては、例えば、脂肪族ヒドロキシモノカルボン酸類［モノ又はジヒドロキシモノカルボン酸（グリコール酸、乳酸、ヒドロアクリル酸、α−オキシ酪酸、グリセリン酸などのモノ又はジヒドロキシＣ２−１０アルカンモノカルボン酸、好ましくはモノ又はジヒドロキシＣ２−８アルカンモノカルボン酸、さらに好ましくはモノヒドロキシＣ２−６アルカンモノカルボン酸など）、脂肪族ヒドロキシ多価カルボン酸類（例えば、タルトロン酸、酒石酸、リンゴ酸、クエン酸などのモノ又はジヒドロキシＣ３−１０アルカンジカルボン酸、好ましくはモノ又はジヒドロキシＣ４−８アルカンジカルボン酸など）などが挙げられる。ヒドロキシ酸は、単独で又は２種以上組みあわせてもよい。
【００８１】
これらのヒドロキシ酸のうち、人体に対する安全性（例えば、経口安全性）、アルデヒド類（特に、ホルムアルデヒド）の選択除去性などの観点から、モノ又はジヒドロキシモノカルボン酸が好ましく、特に、モノヒドロキシＣ２−６アルカンモノカルボン酸（特に乳酸）が好ましい。
【００８２】
なお、不斉炭素原子を有するヒドロキシ酸（例えば、乳酸など）は、ラセミ体であってもよく、光学活性体であってもよい。
【００８３】
これらの酸性成分のうち、リン酸、ヒドロキシ酸などは、アミノ基を有する多糖類（キトサンなど）の分子量を効率よく低減する効果もある。すなわち、キトサンなどのアミノ基を有する多糖類は、一般に高重合度（高分子量）であり、溶液とした場合の粘度が高すぎて扱いにくいものであるため、高濃度の溶液を作ることが困難である。従って、このような多糖類を工業的に使用する場合には、本発明においては添着量が少なくなる。例えば、通常の高重合度のキトサンを希酸に溶解したものでは、１重量％程度の溶液でも低粘度になることは少なく、非常に高粘度である。
【００８４】
アミノ基を有する多糖類（キトサンなど）を低分子量化する代表的な方法としては、酵素を用いて分解する方法、硫酸を用いて低分子化反応を行う方法などが知られているが、これらの方法で得られる低分子化キトサンは重合度分布が広いため、その利用価値が劣り、また得られる低分子化キトサンの収率も低い。これに対してリン酸などを用いた場合には、分子量分布が狭い低分子化キトサンを得ることができる。これらの方法については、例えば、特開平３−２２０２０２号公報などに記載されている。
【００８５】
このような観点から、好ましい酸性成分には、リン酸、ヒドロキシ酸、特にヒドロキシ酸（特に、乳酸などのモノヒドロキシＣ２−６アルカンモノカルボン酸）などが含まれる。
【００８６】
たばこフィルター用素材において、酸性成分（リン酸、ヒドロキシ酸など）の含有量（又は残存量）は、前記アミノ基を有する多糖類溶液の濃度やその種類にもよるが、例えば、担体１００重量部に対して、１〜３０重量部（例えば、１〜２５重量部）、好ましくは２〜２０重量部、さらに好ましくは２〜１５重量部（例えば、２〜１０重量部）、特に３〜５重量部程度であってもよい。
【００８７】
また、たばこフィルター用素材において、酸性成分（リン酸、ヒドロキシ酸など）の含有量（又は残存量）は、担体１００ｍｇに対して、例えば、０．００１〜１モル、好ましくは０．００５〜０．５モル、さらに好ましくは０．０１〜０．３モル（例えば、０．０２〜０．２モル）、特に０．０３〜０．１５モル程度であってもよい。
【００８８】
さらに、たばこフィルター用素材において、酸性成分の割合は、アミノ基を有する多糖類のグリコース単位１モルあたり、酸基（例えば、ヒドロキシ酸のカルボキシル基など）換算で（又は酸性成分全体の酸基の総量で）、０．１〜３モル、好ましくは０．３〜２．５モル、さらに好ましくは０．５〜２モル（例えば、０．７〜１．５モル）程度であってもよい。
【００８９】
なお、酸性成分は、アミノ基を有する多糖類を十分に溶解するに必要な量以上の量を用いない方が好ましい。また、比較的低分子量のアミノ基を有する多糖類を用いれば、酸濃度を余り高くすること無く、アミノ基を有する多糖類の濃度を高くすることができる。
【００９０】
なお、本発明のたばこフィルター用素材では、この素材又はフィルターの長さに応じて、アミノ基を有する多糖類、極性溶媒、保湿成分や酸性成分の使用量を調整してもよい。例えば、フィルターの長さが短い場合には、ニコチン、タールの透過度が高くなるので、アミノ基を有する多糖類の量を増やしてもよく、それに伴い、前記極性溶媒や保湿成分の量を増やしてもよい。
【００９１】
なお、たばこフィルター用素材は、さらに他の成分、例えば、可塑剤（トリアセチンなど）、無機微粉末（カオリン、タルク、ケイソウ土、石英、炭酸カルシウム、硫酸バリウム、酸化チタン、アルミナなど）、熱安定化剤（アルカリ又はアルカリ土類金属の塩など）、着色剤、白色度改善剤、油剤、歩留まり向上剤、サイズ剤、吸着剤（活性炭など）、生分解又は光分解促進剤（アナターゼ型酸化チタンなど）、天然高分子又はその誘導体（セルロース粉末など）などを含んでいてもよい。他の成分は、単独で又は２種以上組みあわせて使用できる。  
【００９２】
本発明のたばこフィルター用素材の形状は、特に限定されず、担体の形状に応じて、例えば、繊維状、毛状、織布状、不織布状、トウ状、シート状、粒子状（又は粉粒状）などのいずれの形状であってもよい。また、たばこフィルター用素材の形状は、フィルター状（フィルターロッド状）であってもよい。なお、これらの形状は、担体（すなわち、アミノ基を有する多糖類溶液の処理前の担体）が予め有していてもよく、被覆処理した担体（例えば、繊維状の担体、粒子状の担体など）を、慣用の方法（例えば、抄造など）により成形又は賦形してもよい。特に、たばこフィルター用素材は、前記のように、トウ状（又はトウ構造又はフィルターロッド状、特に繊維のトウ状）であるのが好ましい。
【００９３】
［たばこフィルター用素材の製造方法］
本発明のたばこフィルター用素材は、担体を、少なくともアミノ基を有する多糖類および極性溶媒で被覆処理することにより得ることができ、通常、アミノ基を有する多糖類および極性溶媒（および必要に応じて酸性成分）を含む溶液（極性溶媒溶液、アミノ基を有する多糖類溶液）で処理（被覆処理）することにより製造できる。すなわち、本発明のたばこフィルター用素材は、通常、担体をアミノ基を有する多糖類溶液で処理し、少なくともアミノ基を有する多糖類および極性溶媒（および必要に応じて保湿成分、酸性成分）を担体に含有させることにより得ることができる。
【００９４】
（アミノ基を有する多糖類溶液）
アミノ基を有する多糖類溶液において、アミノ基を有する多糖類、極性溶媒、保湿成分、酸性成分（ヒドロキシ酸など）などの成分は、前記たばこフィルター用素材の項で例示した成分を利用できる。
【００９５】
アミノ基を有する多糖類は高分子量である場合が多く、酸水溶液に溶解すると、その水溶液の粘度は１％程度であっても、１０００ｍＰａ・ｓを超え、このような粘性の液体は噴霧、塗布、浸漬（ディッピング）等の方法で担体に皮膜を形成させる場合に扱い辛く、また固形分濃度を下げた場合は展着量が充分ではない場合がある。
【００９６】
そのため、アミノ基を有する多糖類溶液において、アミノ基を有する多糖類は、前記のように低分子化された多糖類（例えば、１重量％の水溶液であるとき、２５℃の条件で、溶液粘度２０ｍＰａ・ｓ以下の多糖類）であるのが好ましい。このような低分子化された多糖類は、前記文献に記載の方法などにより予め低分子化されていてもよく、酸性成分（ヒドロキシ酸など）との組合せにおいて、アミノ基を有する多糖類溶液において、低分子化してもよい。
【００９７】
アミノ基を有する多糖類溶液は、極性溶媒を必須成分として含んでいる。このような極性溶媒成分は、担体に対するアミノ基を有する多糖類溶液の処理を簡便にし、アミノ基を有する多糖類の含有量（およびヒドロキシ酸の含有量）を効率よく調整できる。また、極性溶媒は、アミノ基を有する多糖類溶液の処理条件を調整することにより、前記のように、たばこフィルター用素材に残存し、アミノ基を有する多糖類（およびヒドロキシ酸）と相まって、アルデヒドの選択除去性能を一層向上できる。
【００９８】
アミノ基を有する多糖類溶液において、アミノ基を有する多糖類の割合は、極性溶媒（又は極性溶媒および保湿成分の総量）１００重量部に対して、０．０００５〜１５０重量部程度の範囲から選択でき、例えば、０．００１〜１００重量部（例えば、０．００５〜８０重量部）、好ましくは０．０１〜５０重量部（例えば、０．０５〜３０重量部）、さらに好ましくは０．１〜２０重量部、特に０．５〜１５重量部（例えば、１〜１０重量部）程度であってもよい。
【００９９】
特に、アミノ基を有する多糖類としてキトサンを、極性溶媒として水および他の極性溶媒（グリセリンなど）を用いた場合、極性溶媒（極性溶媒の総量）１００重量部に対して、キトサン０．０００５〜７５重量部、好ましくは０．００１〜５０重量部、さらに好ましくは０．００５〜３０重量部（例えば、０．０１〜２０重量部）、特に０．０５〜１５重量部程度であってもよい。なお、この比率は極性溶媒の分子量、式量、水酸基の価数などにより適宜調整できる。
【０１００】
なお、アミノ基を有する多糖類溶液は、さらに、前記保湿成分、前記他の成分（可塑剤など）を含んでいてもよい。保湿成分の割合は、アミノ基を有する多糖類１００重量部に対して、例えば、０．００１〜５０重量部、好ましくは０．０１〜３０重量部、さらに好ましくは０．１〜１０重量部程度であってもよい。
【０１０１】
また、前記アミノ基を有する多糖類溶液は、前記のように、酸性成分を含んでいてもよい。酸性成分を使用する場合、アミノ基を有する多糖類溶液において、アミノ基を有する多糖類と酸性成分（ヒドロキシ酸など）との割合は、例えば、前者／後者（重量比）＝９９／１〜３０／７０、好ましくは９０／１０〜４０／６０、さらに好ましくは７０／３０〜５０／５０程度であってもよい。なお、アミノ基を有する多糖類を溶解できる範囲内で酸性成分の量は少ない方が好ましい。
【０１０２】
なお、アミノ基を有する多糖類溶液の溶媒成分は、少なくとも前記極性溶媒で構成されていればよく、ホルムアルデヒドの選択除去性に支障がない限り、非極性溶媒（炭化水素類など）を含んでいてもよい。
【０１０３】
また、アミノ基を有する多糖類溶液の固形分濃度は、例えば、０．５〜５０重量％、好ましくは１〜３０重量％、さらに好ましくは１．５〜２０重量％（例えば、２〜１５重量％）程度であってもよい。
【０１０４】
アミノ基を有する多糖類溶液の粘度（溶液粘度）は、アミノ基を有する多糖類、極性溶媒、さらにはヒドロキシ酸などの担体に対する被覆量や作業性などに応じて適宜選択でき、例えば、２５℃において、Ｂ型粘度計、６０回転で測定した場合で、１〜２００００ｍＰａ・ｓの範囲から選択でき、例えば、２〜１００００ｍＰａ・ｓ、好ましくは１０〜５０００ｍＰａ・ｓ、さらに好ましくは３０〜２０００ｍＰａ・ｓ（例えば、１００〜１２００ｍＰａ・ｓ）程度であってもよい。
【０１０５】
（被覆処理方法）
被覆処理方法（処理方法）としては、担体の形状（繊維状、フィルター状など）や材料などに応じて適宜選択でき、担体とアミノ基を有する多糖類溶液とを接触させることができれば特に限定されず、例えば、（i）担体をアミノ基を有する多糖類溶液に浸漬（又は含浸、ディッピング）する方法、（ii）担体にアミノ基を有する多糖類溶液を噴霧又は散布（又は撒布）する方法、（iii）担体にアミノ基を有する多糖類溶液を塗布する方法などが挙げられる。これらの処理方法は、単独で又は２種以上組みあわせてもよい。
【０１０６】
本発明のこのような処理方法は、たばこフィルタの既存の製造装置、特にセルロースアセテートフィラメントを用いたトウ構造のたばこフィルタの製造装置に導入することが容易であり、粉粒状のアミノ基を有する多糖類やアミノ基を有する多糖類の分散液を使用する方法などに比較して、たばこフィルター用素材やたばこフィルターから脱落しにくく、たばことして好ましい性質を有している。例えば、アミノ基を有する多糖類溶液をフィルタトウの紡糸工程で前記方法（噴霧、塗布、浸漬（ディッピング）など）の方法により担体に皮膜を形成してもよい。更には、フィルタトウバンドの集積梱包材（ベール）からトウバンドを巻きだし、フィルタロッドに成形する工程（巻き上げ工程）で噴霧、塗布、浸漬（ディッピング）等の方法により担体に皮膜を形成してもよい。また、製造されたトウの集束体（プラグ）に浸漬（ディピィング）などの方法により担体に皮膜を形成してもよい。
【０１０７】
さらに、前記処理方法では、フィラメントの表面に均一又は均質な薄膜を形成できる。そのため、アミノ基を有する多糖類の比表面積を大きくすることができ、たばこフィルター用素材におけるアミノ基を有する多糖類の含有量が小さくても、粒状での添加に比較して、少量の添加量でホルムアルデヒドの除去性能を発揮することができ、アミノ基を有する多糖類の物理的吸着の効果を抑制してホルムアルデヒドの選択除去性能を効率よく向上させることができる。詳細には、キトサンなどのアミノ基を有する多糖類を多量に用いると、活性炭などと同様の物理吸着能が生じ、微小粒子であるタール、ニコチンを除去してしまうが、活性化されたキトサン（又は効果的に可塑化されたキトサン）を均一な皮膜にして、担体（フィルタートウなど）に被覆（添着）することにより、アミノ基を有する多糖類のもつ化学吸着能が効率よく発揮され、微小粒子であるタール、ニコチンの除去率が少ないまま、ホルムアルデヒド類を選択除去する性能が得られる。すなわち、本発明の前記処理方法では、水素結合の影響を緩和するとともに、均一な薄膜とすることの相乗的な効果により、より一層ホルムアルデヒドの選択除去能を向上できる。
【０１０８】
これらの方法のうち、担体をアミノ基を有する多糖類溶液を噴霧又は散布する方法(ii)が好ましい。このような方法では、特に、前記担体が繊維状物質（例えば、トウ構造の担体）である場合、担体（又は担体の浸漬部分）に対してアミノ基を有する多糖類および極性溶媒（およびヒドロキシ酸、さらには保湿成分などの他の成分）を簡便にかつ効率よく含有させることができる。
【０１０９】
アミノ基を有する多糖類溶液による処理は、担体の一部又は全部に対して行えばよく、特に、トウ構造であれば、トウ構造のフィルタのフィルタプラグ成形過程（巻き上げ工程）において、トリアセチンなどのフィルタトウ常用の可塑剤および活性炭の添加装置の一部として設置し、開繊されたフィルタトウに添着することができる。この場合は、トウの全てがアミノ基を有する多糖類溶液に添着されている必要はない。また、浸漬する方法（i）では、少なくとも担体（又は担体の浸漬部分）の表面全体（好ましくは担体に浸漬部分の表面および内部全体）に対して処理を行ってもよい。
【０１１０】
浸漬する方法（i）において、浸漬時間（又は処理時間）は、アミノ基を有する多糖類の含有の態様や含有量などに応じて選択でき、例えば、数秒以上（例えば、１秒〜２４時間）、好ましくは３０秒〜１時間、さらに好ましくは１〜３０分程度であってもよく、工業的には、例えば、数秒（例えば、１〜３秒）以上であればよく、好ましくは１〜３０秒、さらに好ましくは３〜１５秒程度であってもよい。
【０１１１】
なお、アミノ基を有する多糖類溶液により処理された担体は、通常、乾燥させる。このような乾燥により、溶媒成分などの揮発成分をある程度除去できるとともに、ヒドロキシ酸や溶媒成分（水など）のたばこフィルター用素材に対する含有量を調整できる。
【０１１２】
乾燥は、必要な極性溶媒の残存量を得ることができるのであれば、どのような方法でもよく、自然乾燥又は風乾であってもよいが、通常、減圧可能な乾燥機（減圧乾燥機など）、熱風乾燥機などの乾燥機を使用して行う場合が多い。
【０１１３】
乾燥は、室温下（例えば、１５〜２５℃程度）で行ってもよく、加温下（例えば、４０〜２００℃、好ましくは４５〜１８０℃、さらに好ましくは５０〜１５０℃程度）で行ってもよい。また、乾燥は、常圧又は減圧下で行ってもよい。乾燥時間は、乾燥条件や極性溶媒の種類などにもよるが、極性溶媒をたばこフィルター素材に保持できる範囲で選択でき、例えば、１分以上（例えば、３分〜１０時間）、好ましくは５分〜５時間（例えば、１０分〜３時間）、さらに好ましくは２０分〜２時間（例えば、３０〜９０分）程度であってもよい。なお、乾燥条件（温度、乾燥圧力、乾燥時間）は、極性溶媒の種類に応じて適宜選択できる。例えば、極性溶媒として比較的高い沸点の極性溶媒（グリセリンなど）は、揮発しない（又は揮発しにくい）ため、加熱下及び／又は長時間［例えば、３時間以上（例えば、５〜２４時間）］などの条件で乾燥させても、効率よくたばこフィルター用素材中に残存させることができる。
【０１１４】
［たばこフィルターおよびたばこ］
本発明のたばこフィルター用素材は、たばこフィルターを構成するのに有用である。たばこフィルターは、前記たばこフィルター用素材の形態に応じて、本発明のたばこフィルター用素材を単独で又は２種以上組みあわせて構成してもよく、本発明のたばこフィルター用素材と他のたばこフィルター用素材［例えば、被覆処理された粉粒状のたばこフィルター用素材と前記繊維状素材（被覆処理されていない繊維状素材など）など］とで構成してもよい。例えば、本発明のたばこフィルター用素材は、複数に分割［２分割（デュアル（ｄｕａｌ））、３分割（トリプル（ｔｒｉｐｌｅ））など）された構造を有するたばこフィルターの少なくとも一つの分割部分を構成し（例えば、２分割されたフィルターの一方の部分、３分割されたフィルターの両端部分など）、他の分割部分（例えば、２分割のフィルターの他方の部分、３分割されたフィルターの中間部分など）を他のたばこフィルター用素材［例えば、活性炭などの粒状物質が充填されたフィルター素材（活性炭などの粒状物質を含む部分（ダルメシアン（ｄａｌｍａｔｉａｎ）部分）と粒状物質を含まない他の部分（ナチュラル（ｎａｔｕｒａｌ））とを有するフィルター素材など）など］で構成してもよい。
【０１１５】
前記たばこフィルターは、担体又はフィルターの構造に応じて慣用の方法により成形できる。例えば、トウ構造のフィルター（フィルターロッドを有するフィルター）は、前記たばこフィルター用素材を開繊し、トリアセチンなどの常用の可塑剤を添着し、所定の直径に集束し、巻紙で固定させるプラグ巻上げ機を用いてフィルタープラグとする方法により成形できる。また、非トウ構造のフィルターは、慣用の方法、例えば、（ａ）繊維状、粉末状などのフィルター素材を、そのままフィルターロッド成形用金型に充填してフィルタープラグとする方法、（ｂ）予め成形されたフィルタープラグの空間に前記フィルター素材を充填する方法などにより製造してもよい。
【０１１６】
本発明のたばこフィルターは、前記たばこフィルター用素材で構成されているため、ニコチンやタールなどの喫味成分を高いレベルで保持しつつ、ホルムアルデヒドなどのアルデヒド類を効率よく除去できる。そのため、本発明には、前記たばこフィルター用素材でたばこフィルター（又はたばこ）を構成することにより、前記たばこフィルター（又はたばこ）を通過するたばこ煙中のアルデヒド類（特に、ホルムアルデヒド）を低減する方法［詳細には、前記たばこフィルターを通過するたばこ煙中のニコチンおよびタールを保持しつつ、アルデヒド類（特に、ホルムアルデヒド）を低減する方法］も含まれる。
【０１１７】
例えば、前記たばこフィルターのホルムアルデヒド保持率（重量換算）は、９０％以下（例えば、０〜８８％）の範囲から選択でき、例えば、８５％以下（例えば、３〜８０％）、好ましくは７０％以下（例えば、５〜６５％）、さらに好ましくは６５％以下（例えば、１０〜６０％）、特に５０％以下（例えば、１５〜４５％）程度であり、高いレベルでホルムアルデヒドを除去できる。
【０１１８】
また、前記たばこフィルターのニコチン保持率（重量換算）およびタール保持率（重量換算）は、それぞれ、６０％以上（例えば、６５〜１００％）、好ましくは７０％以上（例えば、７５〜９９％）、さらに好ましくは８０％以上（例えば、８５〜９８％）程度である。
【０１１９】
特に、前記たばこフィルターのニコチン保持率（重量換算）は、６０％以上（例えば、６５〜１００％）の範囲から選択でき、例えば、７０％以上（例えば、７５〜９９％）、好ましくは８０％以上（例えば、８２〜９８％）、さらに好ましくは８５％以上（例えば、８８〜９５％）程度である。また、前記たばこフィルターのタール保持率（重量換算）は、６５％以上（例えば、７０〜１００％）の範囲から選択でき、例えば、７５％以上（例えば、７８〜９９．９％）、好ましくは８５％以上（例えば、８８〜９９．５％）、さらに好ましくは９０％以上（例えば、９２〜９９％）程度である。
【０１２０】
なお、前記保持率（ホルムアルデヒド保持率、ニコチン保持率、タール保持率）とは、被覆処理前のたばこフィルター用素材で構成されたたばこフィルターを通過するたばこ煙中のホルムアルデヒド量（又はニコチン量又はタール量）を基準として測定できる。すなわち、前記「保持率」とは、前記被覆処理されていないたばこフィルター用素材（又は前記被覆処理前のたばこフィルター用素材）で構成されたたばこフィルターを所定の条件（流量、時間、回数など）において通過するたばこ煙中のホルムアルデヒド量（又はニコチン量又はタール量）をＸとし、このホルムアルデヒド量（又はニコチン量又はタール量）Ｘと同一の条件（流量、時間、回数など）において、前記被覆処理されているたばこフィルター用素材で構成されたたばこフィルターを通過するたばこ煙中のホルムアルデヒド量（又はニコチン量又はタール量）をＹとするとき、下記式で表される。
【０１２１】
保持率（％）＝（Ｙ／Ｘ）×１００。
【０１２２】
また、本発明では、通常、アミノ基を有する多糖類および極性溶媒を含む溶液で処理した担体を使用するので、たばこフィルターの通気抵抗を増大させることなく、たばこフィルター内に組み込むことができる。そのため、本発明のたばこフィルターは、たばこ煙用に適した通気性を有しており、たばこフィルターの通気抵抗は、長さ１２０ｍｍ、円周２４．５±０．２ｍｍのたばこフィルターを、流量１７．５ｍｌ／秒で空気を通過させたときの圧力損失で測定したとき、１５０〜６００ｍｍＷＧ（ウォーターゲージ）の範囲から選択でき、例えば、１８０〜５００ｍｍＷＧ、好ましくは２００〜４５０ｍｍＷＧ（例えば、２２０〜４００ｍｍＷＧ）、さらに好ましくは２５０〜３５０ｍｍＷＧ程度であってもよい。
【０１２３】
また、本発明のたばこは、前記たばこフィルター（又はたばこフィルター用素材）を備えている。たばこフィルターの配設部位は特に制限されないが、巻紙により、棒状に成形されたたばこにおいては、口元の部位、又は口元と紙巻きタバコとの間に配設する場合が多い。なお、たばこの断面外周は、前記フィルターの断面外周に対応している場合が多く、通常、１５〜３０ｍｍ、好ましくは１７〜２７ｍｍ程度であってもよい。
【産業上の利用可能性】
【０１２４】
本発明のたばこフィルター用素材は、たばこフィルター（およびたばこ）を構成するのに有用である。このような本発明のたばこフィルター（およびたばこ）では、喫煙時において、ニコチン、タールなどの喫味成分を保持しつつ、適度な通気抵抗も保持できるので、喫味（香喫味）、さらには喫煙の満足感を損なうことがなく、人体に有害なホルムアルデヒドなどのアルデヒド類を選択的に除去できる。
【実施例】
【０１２５】
以下に、実施例に基づいて本発明をより詳細に説明するが、本発明はこれらの実施例によって限定されるものではない。なお、以下の実施例及び比較例において各特性（通気抵抗、ニコチン量、タール量、ホルムアルデヒド量）は、市販のたばこ［ピース・ライト・ボックス（登録商標第２１２２８３９号）（日本たばこ産業株式会社製）］を用いて、下記の方法により測定した。【０１２６】
［通気抵抗］
上記のたばこ［ピース・ライト・ボックス（登録商標第２１２２８３９号）（日本たばこ産業株式会社製）］の通気抵抗を直接、たばこ葉の部分を含むたばこ煙用フィルタサンプルを用いて測定した。このサンプルにおいて、フィルタ部分の長さは２５ｍｍ、円周は約２５ｍｍであった。通気抵抗は、たばこ煙用フィルタサンプル内に、流量１７．５ｍｌ／秒で空気を通過させたときの圧力損失（ｍｍＷＧ）を、自動通気抵抗測定器（フィルトローナ社製、ＦＴＳ３００）を用いて測定した。【０１２７】
［ニコチン量、タール量］
たばこ煙用フィルタサンプルを用い、ピストンタイプの定容量型自動喫煙器（ボルグワルド社製ＲＭ２０／ＣＳ）により、流量１７．５ｍｌ／秒で喫煙時間２秒／回、喫煙頻度１回／分の条件で喫煙を行った。フィルタを通過した煙中のニコチン及びタールはガラス繊維製フィルタ（ケンブリッジフィルタ）で捕集し、ニコチン量はガスクロマトグラフ（（株）日立製作所製Ｇ−３０００）を用いて測定した。【０１２８】
タール量は重量法により測定を行った。【０１２９】
対照品のケンブリッジフィルタに付着したニコチン量およびタール量をそれぞれＴｎ、Ｔｔとし、比較例及び実施例でケンブリッジフィルタに付着したニコチン量およびタール量をそれぞれＣｎ、Ｃｔとして次式によりニコチン及びタールの除去率を算出した。【０１３０】
ニコチン除去率（％）＝１００×（１−Ｃｎ／Ｔｎ）
タール除去率（％）＝１００×（１−Ｃｔ／Ｔｔ）。【０１３１】
［ホルムアルデヒド除去率］
たばこ煙用フィルタサンプルを用い、ピストンタイプの定容量型自動喫煙器（ボルグワルド社製ＲＭ２０／ＣＳ）により、流量１７．５ｍｌ／秒で喫煙時間２秒／回、喫煙頻度１回／分の条件で喫煙を行った。フィルタを通過した煙中のホルムアルデヒドは、ＤＮＰＨ（ジニトロフェニルヒドラジン）溶液で捕集し、ＤＮＰＨで誘導体化した上でガスクロマトグラフ（（株）日立製作所製Ｇ−３０００）を用いてＵＶ（紫外線）の吸光度を用い測定した。【０１３２】
対照品で捕集されたホルムアルデヒド量Ｔｆとし、下記の比較例及び実施例で捕集したホルムアルデヒド量をＣｆとして次式によりホルムアルデヒド除去率を算出した。【０１３３】
ホルムアルデヒド除去率（％）＝１００×（１−Ｃｆ／Ｔｆ）。【０１３４】
（比較例１）
比較例１ではキトサン粒子を用いた。キトサン粒子は、大日精化工業株式会社製、「ダイキトサンＭ（Ｄａｉｃｈｉｔｏｓａｎ  Ｍ）」を粉砕機を用いて粉砕して調製した。このキトサン粒子を篩いにかけ、２８メッシュを通過し、かつ６０メッシュは通過しない粒子を集めた。【０１３５】
市販の煙草［ピース・ライト・ボックス（登録商標第２１２２８３９号）（日本たばこ産業株式会社製）］のセルロースジアセテート捲縮繊維トウのフィルタ本体（２５ｍｍ）の末端から１４ｍｍの部分をカミソリで切断した。切断した長片すなわち、タバコ葉充填片のフィルター部に長さ２０ｍｍ、内径８ｍｍのガラス管を残フィルター長に相当する長さ（１１ｍｍ）だけ挿入し、これらをシーリングテープにて結束した。【０１３６】
このガラス管によって生じた９ｍｍの空間に上記キトサン粉末２０ｍｇを充填した。次に先に切断した短片すなわち、１４ｍｍのフィルタ部（１１０ｍｇ）を用いてガラス管に栓をした。そして、このガラス管とフィルタの接続部分にもシーリングテープを巻いて密閉した。したがって、セルロースジアセテート捲縮繊維トウのフィルタの長さとしては、２５ｍｍとなる。またフィルタ間の延長された９ｍｍの部分にはキトサンの粒子が充填されている状態とした。キトサン粒子の充填量は煙草一本当たり２０ｍｇであった。【０１３７】
このたばこ煙用フィルタサンプルについて上記の通気抵抗、ニコチン、タール量、ホルムアルデヒド量の測定を行った。そして、得られたニコチン、タール及びホルムアルデヒド除去率（削減率）を前記式により算出した。結果を表１に示す。【０１３８】
なお、ニコチン、タール及びホルムアルデヒド除去率を評価するための対照品としては、キトサン粒子を充填しない以外は、上記方法と同様にして作製したものを用いた。【０１３９】
（比較例２）
比較例２では、通常、たばこ煙フィルタによく用いられる活性炭を用いた。活性炭としては二村化学工業株式会社製  破砕炭ＣＷ３５０ＳＺを用いた。この破砕炭を篩いにかけ、３０メッシュを通過しかつ、５０メッシュは通過しない粒子を集めた。比較例１と同様にして、フィルタ間に活性炭を充填した。活性炭の充填量は煙草一本当たり２０ｍｇであった。【０１４０】
このたばこサンプルについて上記の通気抵抗、ニコチン量、タール量、ホルムアルデヒド量の測定を行った。そして、得られたニコチン、タール及びホルムアルデヒド除去率を前記式により算出した。結果を表１に示す。【０１４１】
なお、ニコチン、タール及びホルムアルデヒド除去率を評価するための対照品としては、活性炭を充填しない以外は、上記方法と同様にして作製したものを用いた。【０１４２】
（実施例１）
比較例１と同様にして、セルロースジアセテート捲縮繊維トウのフィルタ本体（２５ｍｍ）の末端から１４ｍｍの部分をカミソリで切断した。切断した長片すなわち、タバコ葉充填片のフィルター部に長２０ｍｍ内径８ｍｍのガラス管を残フィルター長に相当する長さ（１１ｍｍ）だけ挿入し、これらをシーリングテープにて結束した。【０１４３】
切断した短片すなわち１４ｍｍのフィルタ部を、脱アセチル化度８５％のキトサン２重量％および乳酸１重量％を含むキトサン水溶液（大日精化工業（株）製、「ダイキトサンＷ−１０」を水で５倍希釈したもの）に１０分間浸漬した。浸漬後のフィルター部を、真空乾燥機に入れ、温度１８℃および圧力６８０ｍｍＨｇの条件で６０分間乾燥させた。乾燥後得られたフィルター部に含有されているキトサンは８．６ｍｇ、乳酸は４．３ｍｇ、水は１２３ｍｇであった。【０１４４】
乾燥後の１４ｍｍのフィルタ部を用いて、前記ガラス管によって生じた９ｍｍの空間に栓をした。そして、このガラス管とフィルタの接続部分にもシーリングテープを巻いて密閉した。したがって、セルロースジアセテート捲縮繊維トウのフィルタの長さとしては、２５ｍｍとなる。【０１４５】
このたばこ煙用フィルタサンプルについて上記の通気抵抗、ニコチン、タール量、ホルムアルデヒド量の測定を行った。得られたサンプルのニコチン保持率は９７％、タール保持率は９９％、ホルムアルデヒド除去率は６６％（すなわち、保持率３４％）、通気抵抗は１６６ｍｍＷＧであった。【０１４６】
なお、ニコチン、タール及びホルムアルデヒド除去率を評価するための対照品としては、切断した１４ｍｍのフィルタ短片に何も処理をしないで使用する以外は、上記方法と同様にして作製したものを用いた。【０１４７】
（実施例２）
比較例１と同様にして、セルロースジアセテート捲縮繊維トウのフィルタ本体（２５ｍｍ）の末端から１４ｍｍの部分をカミソリで切断した。切断した長片すなわち、タバコ葉充填片のフィルター部に長２０ｍｍ内径８ｍｍのガラス管を残フィルター長に相当する長さ（１１ｍｍ）だけ挿入し、これらをシーリングテープにて結束した。【０１４８】
切断した短片すなわち１４ｍｍのフィルター部を、脱アセチル化度８５％のキトサン２重量％および乳酸１重量％を含むキトサン水溶液（大日精化工業（株）製、「ダイキトサンＷ−１０」を水で５倍希釈したもの）に、さらに極性溶媒（保湿成分）としてのグリセリン２重量％を添加した溶液に１０分間浸漬した。浸漬後のフィルター部を、真空乾燥機に入れ、温度１８℃および圧力６８０ｍｍＨｇの条件で８時間３０分間乾燥させた。乾燥後得られたフィルター部に含有されているキトサンは８．６ｍｇ、乳酸は４．３ｍｇ、水は３ｍｇ、グリセリン１３ｍｇであった。【０１４９】
乾燥後の１４ｍｍのフィルタ部を用いて、前記ガラス管によって生じた９ｍｍの空間に栓をした。そして、このガラス管とフィルタの接続部分にもシーリングテープを巻いて密閉した。したがって、セルロースジアセテート捲縮繊維トウのフィルタの長さとしては、２５ｍｍとなる。【０１５０】
このたばこ煙用フィルタサンプルについて上記の通気抵抗、ニコチン、タール量、ホルムアルデヒド量の測定を行った。得られたサンプルのニコチン保持率は９８％、タール保持率は９９％、ホルムアルデヒド除去率は４０％（すなわち、保持率６０％）、通気抵抗は１６４ｍｍＷＧであった。【０１５１】
なお、ニコチン、タール及びホルムアルデヒド除去率を評価するための対照品としては、切断した１４ｍｍのフィルタ短片に何も処理をしないで使用する以外は、上記方法と同様にして作製したものを用いた。【０１５２】
（実施例３）
比較例１と同様にして、セルロースジアセテート捲縮繊維トウのフィルタ本体（２５ｍｍ）の末端から１４ｍｍの部分をカミソリで切断した。切断した長片すなわち、タバコ葉充填片のフィルター部に長２０ｍｍ内径８ｍｍのガラス管を残フィルター長に相当する長さ（１１ｍｍ）だけ挿入し、これらをシーリングテープにて結束した。【０１５３】
切断した短片すなわち１４ｍｍのフィルタ部を、脱アセチル化度８５％のキトサン２重量％および乳酸１重量％を含むキトサン水溶液（大日精化工業（株）製、「ダイキトサンＷ−１０」を水で５倍希釈したもの）に、さらに極性溶媒としてのグリセリン１重量％を添加した溶液に１０分間浸漬した。浸漬後のフィルター部を、真空乾燥機に入れ、温度１８℃および圧力６８０ｍｍＨｇの条件で８時間３０分間乾燥させた。乾燥後得られたフィルター部に含有されているキトサンは８．６ｍｇ、乳酸は４．３ｍｇ、水は５ｍｇ、グリセリン７ｍｇであった。【０１５４】
乾燥後の１４ｍｍのフィルタ部を用いて、前記ガラス管によって生じた９ｍｍの空間に栓をした。そして、このガラス管とフィルタの接続部分にもシーリングテープを巻いて密閉した。したがって、セルロースジアセテート捲縮繊維トウのフィルタの長さとしては、２５ｍｍとなる。【０１５５】
このたばこ煙用フィルタサンプルについて上記の通気抵抗、ニコチン、タール量、ホルムアルデヒド量の測定を行った。得られたサンプルのニコチン保持率は９５％、タール保持率は９９％、ホルムアルデヒド除去率は１６％（すなわち、保持率８４％）、通気抵抗は１５４ｍｍＷＧであった。【０１５６】
なお、ニコチン、タール及びホルムアルデヒド除去率を評価するための対照品としては、切断した１４ｍｍのフィルタ短片に何も処理をしないで使用する以外は、上記方法と同様にして作製したものを用いた。【０１５７】
（実施例４）
比較例１と同様にして、セルロースジアセテート捲縮繊維トウのフィルタ本体（２５ｍｍ）の末端から１４ｍｍの部分をカミソリで切断した。切断した長片すなわち、タバコ葉充填片のフィルター部に長２０ｍｍ内径８ｍｍのガラス管を残フィルター長に相当する長さ（１１ｍｍ）だけ挿入し、これらをシーリングテープにて結束した。【０１５８】
切断した短片すなわち１４ｍｍのフィルタ部を、脱アセチル化度８５％のキトサン２重量％および乳酸１重量％を含むキトサン水溶液（大日精化工業（株）製、「ダイキトサンＷ−１０」を水で５倍希釈したもの）に、さらに極性溶媒としてのグリセリン３重量％を添加した溶液に１０分間浸漬した。浸漬後のフィルター部を、真空乾燥機に入れ、温度１８℃および圧力６８０ｍｍＨｇの条件で８時間３０分間乾燥させた。乾燥後得られたフィルター部に含有されているキトサンは９．３ｍｇ、乳酸は４．７ｍｇ、水は６ｍｇ、グリセリン２１ｍｇであった。【０１５９】
乾燥後の１４ｍｍのフィルタ部を用いて、前記ガラス管によって生じた９ｍｍの空間に栓をした。そして、このガラス管とフィルタの接続部分にもシーリングテープを巻いて密閉した。したがって、セルロースジアセテート捲縮繊維トウのフィルタの長さとしては、２５ｍｍとなる。【０１６０】
このたばこ煙用フィルタサンプルについて上記の通気抵抗、ニコチン、タール量、ホルムアルデヒド量の測定を行った。得られたサンプルのニコチン保持率は８９％、タール保持率は１００％、ホルムアルデヒド除去率は５５％（すなわち、保持率４５％）、通気抵抗は１５８ｍｍＷＧであった。【０１６１】
なお、ニコチン、タール及びホルムアルデヒド除去率を評価するための対照品としては、切断した１４ｍｍのフィルタ短片に何も処理をしないで使用する以外は、上記方法と同様にして作製したものを用いた。【０１６２】
（実施例５）
比較例１と同様にして、セルロースジアセテート捲縮繊維トウのフィルタ本体（２５ｍｍ）の末端から１４ｍｍの部分をカミソリで切断した。切断した長片すなわち、タバコ葉充填片のフィルター部に長２０ｍｍ内径８ｍｍのガラス管を残フィルター長に相当する長さ（１１ｍｍ）だけ挿入し、これらをシーリングテープにて結束した。【０１６３】
切断した短片すなわち１４ｍｍのフィルタ部を、脱アセチル化度８５％のキトサン２重量％および乳酸１重量％を含むキトサン水溶液（大日精化工業（株）製、「ダイキトサンＷ−１０」を水で５倍希釈したもの）に、さらに極性溶媒としてのグリセリン４重量％を添加した溶液に１０分間浸漬した。浸漬後のフィルター部を、真空乾燥機に入れ、温度１８℃および圧力６８０ｍｍＨｇの条件で８時間３０分間乾燥させた。乾燥後得られたフィルター部に含有されているキトサンは９．３ｍｇ、乳酸は４．７ｍｇ、水は６ｍｇ、グリセリン２８ｍｇであった。【０１６４】
乾燥後の１４ｍｍのフィルタ部を用いて、前記ガラス管によって生じた９ｍｍの空間に栓をした。そして、このガラス管とフィルタの接続部分にもシーリングテープを巻いて密閉した。したがって、セルロースジアセテート捲縮繊維トウのフィルタの長さとしては、２５ｍｍとなる。【０１６５】
このたばこ煙用フィルタサンプルについて上記の通気抵抗、ニコチン、タール量、ホルムアルデヒド量の測定を行った。得られたサンプルのニコチン保持率は８９％、タール保持率は９９％、ホルムアルデヒド除去率は５７％（すなわち、保持率４３％）、通気抵抗は１６２ｍｍＷＧであった。【０１６６】
なお、ニコチン、タール及びホルムアルデヒド除去率を評価するための対照品としては、切断した１４ｍｍのフィルタ短片に何も処理をしないで使用する以外は、上記方法と同様にして作製したものを用いた。【０１６７】
結果を表１に示す。【０１６８】
【表１】
0004959342.tif 000002